ПОРШНЕВОЕ КОЛЬЦО СО СЛОЕМ ИЗ ХРОМА И ЧАСТИЦ ТВЕРДЫХ ВЕЩЕСТВ ДЛЯ ЗАЩИТЫ ОТ ИЗНОСА И КОРРОЗИОННОСТОЙКОЙ ОБРАБОТКОЙ БОКОВОЙ ПОВЕРХНОСТЬЮ

1. Поршневое кольцо (1) с основной частью (9) из хромистой стали с более чем 10% по массе хрома, которая включает в себя внутреннюю периферийную поверхность (2), первую боковую поверхность (3), вторую боковую поверхность (4) и внешнюю периферийную поверхность (5), отличающееся тем, что первая боковая поверхность (3) включает в себя азотированный диффузионный слой (6) с толщиной слоя 5-300 мкм, расположенный непосредственно над ним азотированный соединительный слой (7) с толщиной слоя 0,5-15 мкм и расположенный непосредственно над ним оксидный слой (8) с толщиной слоя 0,05-3 мкм, вторая боковая поверхность (4) включает в себя азотированный диффузионный слой (6), а внешняя периферийная поверхность (5) включает в себя азотированный диффузионный слой (6) и расположенный над ним слой (10) из хрома и частиц твердых веществ с 0,1-30% по объему частиц твердых веществ относительно общего объема слоя из хрома и частиц твердых веществ.
2. Поршневое кольцо по п. 1, отличающееся тем, что внешняя периферийная поверхность (5) и первая боковая поверхность (3), а также внешняя периферийная поверхность (5) и вторая боковая поверхность (4) имеют соответственно обегающую внешнюю кромку (12, 13) со снятием 0,05-0,5 мм, и основная часть (9) в области обегающей внешней кромки (12, 13) включает в себя азотированный диффузионный слой (6).
3. Поршневое кольцо по п. 2, отличающееся тем, что основная часть (9), по меньшей мере, в частичных областях обегающей внешней кромки (12, 13) имеет расположенный над азотированным диффузионным слоем (6) слой из хрома и частиц твердых веществ с 0,1-30% по объему частиц твердых веществ относительно общего объема слоя из хрома и частиц твердых веществ, и расположенный, по меньшей мере, в частичных областях обегающей внешней кромки (12, 13) непосредственно над ним слой хрома, который не содержит частиц твердых веществ.
4. Поршневое кольцо по одному из пп. 1-3, отличающееся тем, что первая боковая поверхность (3) и вторая боковая поверхность (4) основной части (9) имеют соответственно кольцеобразную скошенную поверхность (14, 15), причем кольцеобразная скошенная поверхность (14, 15) примыкает соответственно к внутренней периферийной поверхности (2) и составляет соответственно по меньшей мере 70% боковой поверхности (3, 4), и внутренние углы α и β между внутренней периферийной поверхностью (2) основной части и кольцеобразной скошенной поверхностью (14, 15) составляют соответственно независимо друг от друга 92°-115°.
5. Поршневое кольцо по п. 4, отличающееся тем, что кольцеобразные скошенные поверхности (14, 15) составляют соответственно 70-95% боковых поверхностей (3, 4), а первая боковая поверхность (3) и вторая боковая поверхность (4) дополнительно имеют соответственно нескошенные, кольцеобразные поверхности (16, 17), причем по меньшей мере одна из нескошенных кольцеобразных поверхностей (16, 17) не имеет оксидного слоя и не имеет азотированного соединительного слоя.
6. Поршневое кольцо по п. 5, отличающееся тем, что по меньшей мере одна из нескошенных, кольцеобразных поверхностей (16, 17) имеет азотированный диффузионный слой (6) с толщиной слоя <5 мкм или не имеет азотированного диффузионного слоя (6).
7. Поршневое кольцо по одному из пп. 1-3, 5, 6, отличающееся тем, что внешняя периферийная поверхность (5) и вторая боковая поверхность (4) не имеют оксидного слоя.
8. Поршневое кольцо по п. 4, отличающееся тем, что внешняя периферийная поверхность (5) и вторая боковая поверхность (4) не имеют оксидного слоя.
9. Поршневое кольцо по одному из пп. 1-3, 5, 6, 8, отличающееся тем, что поверхность второй боковой поверхности (4), по меньшей мере, частично имеет среднюю глубину шероховатости ≤2 мкм и/или поверхность первой боковой поверхности (3), по меньшей мере, частично имеет среднюю глубину шероховатости ≥2,5 мкм.
10. Поршневое кольцо по п. 4, отличающееся тем, что поверхность второй боковой поверхности (4), по меньшей мере, частично имеет среднюю глубину шероховатости ≤2 мкм и/или поверхность первой боковой поверхности (3), по меньшей мере, частично имеет среднюю глубину шероховатости ≥2,5 мкм.
11. Поршневое кольцо по п. 7, отличающееся тем, что поверхность второй боковой поверхности (4), по меньшей мере, частично имеет среднюю глубину шероховатости ≤2 мкм и/или поверхность первой боковой поверхности (3), по меньшей мере, частично имеет среднюю глубину шероховатости ≥2,5 мкм.
12. Способ изготовления поршневого кольца по одному из пп. 1-11, включающий в себя шаги, что металлическую основную часть (9) поршневого кольца, которая имеет внутреннюю периферийную поверхность (2), первую боковую поверхность (3), вторую боковую поверхность (4) и внешнюю периферийную поверхность (5)
(а) в комбинированном процессе азотирования-окисления в содержащей по меньшей мере одно азотное соединение атмосфере нагревают по меньшей мере до 300°С, затем подают воздух и поршневое кольцо охлаждают в присутствии воздуха, в результате чего, по меньшей мере, на первой боковой поверхности, второй боковой поверхности и внешней периферийной поверхности создается азотированный диффузионный слой, расположенный над ним азотированный соединительный слой и расположенный над ним оксидный слой, и
(б) затем поршневое кольцо помещают в водянистый электролит, который содержит хром в ионной форме и частицы твердых веществ, и, по меньшей мере, на внешнюю периферийную поверхность электрохимически осаждают слой из хрома и частиц твердых веществ.
13. Способ по п. 12, включающий в себя между шагом (а) и (б) еще один шаг, заключающийся в том, что оксидный слой и, при необходимости, азотированный соединительный слой на внешней периферийной поверхности и, при необходимости, на второй боковой поверхности снова удаляют.
14. Способ по п. 12 или 13, включающий в себя после шага (б) другие шаги, заключающиеся в том, что:
(в) поршневое кольцо помещают в водянистый электролит, который содержит хром в ионной форме и не содержит частиц твердых веществ, и на внешнюю периферийную поверхность (5) и на область обегающих внешних кромок (12, 13) электрохимически осаждают слой хрома, который не содержит частиц твердых веществ, и
(г) слой хрома на внешней периферийной поверхности (5), по меньшей мере, частично снова механически удаляют.
15. Применение поршневого кольца по одному из пп. 1-11 в двигателе внутреннего сгорания.